АЛКЕНИЛАРОМАТИЧЕСКИЙ ПЕНОПЛАСТ С НИЗКОРАСТВОРИМЫМИ ФТОРУГЛЕВОДОРОДАМИ

1. Способ получения экструдированного полимерного пенопласта, включающий стадии:
(а) приготовления вспениваемой смеси композиции термопластичного полимера и порообразователя при температуре смешивания и давлении смешивания;
(b) охлаждения вспениваемой смеси до температуры вспенивания и
(с) воздействия окружающей средой на вспениваемую смесь при давлении ниже давления смешивания и обеспечения возможности вспениваемой смеси разбухать с образованием полимерного пенопласта;
в котором более 50 мас.% композиции термопластичного полимера составляет один или более сополимеров стирола и акрилонитрила и
в котором один или более фторуглеводородных порообразователей (HFC), не содержащих хлор, присутствует при концентрации более 30 мас.% в расчете на общую массу порообразователя и, по меньшей мере, при концентрации 8 мас.% в расчете на массу композиции термопластичного полимера; при этом каждый из одного или более порообразователя(ей) (HFC), не содержащего(их) хлор, имеет растворимость в полистироле, которая меньше растворимости 1,1,2,2-тетрафторэтана в температурном диапазоне 100-200°С при давлении от 1 до 100 бар, определенную с использованием уравнения Флори-Хаггинса для равновесия фаз в полимерных растворах.
2. Способ по п.1, в котором, по меньшей мере, 95 мас.% композиции термопластичного полимера выбрано из группы, состоящей из сополимеров стирола и акрилонитрила и полистирола.
3. Способ по п.1, в котором, по меньшей мере, 95 мас.% композиции термопластичного полимера составляет один или более сополимеров стирола и акрилонитрила.
4. Способ по п.1, в котором композиция термопластичного полимера содержит 1 мас.% или более и 35 мас.% или менее сополимеризованного акрилонитрила в расчете на массу композиции термопластичного полимера.
5. Способ по п.1, в котором не содержащий хлор HFC является 1,1,1,2-тетрафторэтаном (HFC-134a).
6. Способ по п.1, в котором композиция порообразователя состоит из 50 мас.% или более HFC, не содержащего хлор, и содержит до 50 мас.% сопорообразователя, выбранного из группы, состоящей из диоксида углерода, воды, углеводородов, имеющих от одного до семи атомов углерода, спиртов, имеющих от двух до пяти атомов углерода, простого эфира и кетонов, имеющих от двух до четырех атомов углерода.
7. Способ по п.1, в котором композиция порообразователя состоит из одного или более HFC, не содержащего(их) хлор.
3
8. Способ по п.1, в котором полимерный пенопласт имеет содержание открытых ячеек менее 30% в соответствии с методом ASTM D6226-05 и имеет плотность 48 кг/м или менее в соответствии с методом ISO 845-85.
9. Способ по п.8, в котором полимерный пенопласт имеет средний размер ячеек 0,1 мм или более в соответствии с методом ASTM D-3756.
10. Способ по п.1, в котором не содержащий хлор HFC имеет растворимость в полистироле, которая меньше растворимости 1,1,2,2-тетрафторэтана в температурном диапазоне 25-200°С при давлении от 1 до 100 бар, определенную с использованием уравнения Флори-Хаггинса для равновесия фаз в полимерных растворах.
11. Экструдированный полимерный пенопласт, включающий композицию термопластичного полимера, определяющую множество содержащихся в нем ячеек, характеризующийся тем, что
(а) более 50 мас.% композиции термопластичного полимера составляет сополимер стирола и акрилонитрила;
(b) полимерный пенопласт имеет содержание открытых ячеек менее 30% в соответствии с методом ASTM D6226-05;
3
(с) полимерный пенопласт имеет плотность 48 кг/м или менее в соответствии с методом ISO 845-85; и
(d) полимерный пенопласт содержит, по меньшей мере, 8 мас.%, в расчете на общую массу пенопласта, одного или более фторуглеводородов (HFC), не содержащего(их) хлор, каждый из которых имеет более низкую растворимость в полистироле в температурном диапазоне от 100 до 200°С, чем 1,1,2,2-тетрафторэтан (HFC-134a), при давлении от 1 до 100 бар, определенную с использованием уравнения Флори-Хаггинса для равновесия фаз в полимерных растворах.
2
12. Экструдированный полимерный пенопласт по п.1, имеющий, по меньшей мере, одну первичную поверхность и дополнительно характеризующийся тем, что 98% или более любой 200 см части первичной поверхности пенопласта, которая центрирована на первичной поверхности пенопласта и простирается на 80% ширины пенопласта, не имеет дефектов.
3
3
13. Экструдированный полимерный пенопласт по п.11, где пенопласт имеет плотность 16 кг/м или более и 48 кг/м или менее в соответствии с методом ISO 845-85.
14. Экструдированный полимерный пенопласт по п.11, в котором, по меньшей мере, 95 мас.% композиции термопластичного полимера выбрано из группы, состоящей из сополимера стирола и акрилонитрила и полистирола.
15. Экструдированный полимерный пенопласт по п.11, в котором, по меньшей мере, 95 мас.% композиции термопластичного полимера составляет один или более сополимеров стирола и акрилонитрила.
16. Экструдированный полимерный пенопласт по п.11, в котором композиция термопластичного полимера содержит один мас.% или более и 35 мас.% или менее сополимеризованного акрилонитрила в расчете на массу композиции термопластичного полимера.
17. Экструдированный полимерный пенопласт по п.11, в котором один или более HFC, не содержащих хлор, имеет растворимость в полистироле, которая меньше растворимости 1,1,2,2-тетрафторэтана в температурном диапазоне 25-200°С при давлении в диапазоне от 1 до 100 бар, определенную с использованием уравнения Флори-Хаггинса для равновесия фаз в полимерных растворах.
18. Экструдированный полимерный пенопласт по п.11, в котором один или более HFC, не содержащих хлор, является 1,1,1,2-тетрафторэтаном (HFC-134a).
19. Экструдированный полимерный пенопласт по п.11, где пенопласт имеет средний размер ячеек 0,1 мм или более в соответствии с методом ASTM D-3756.
20. Способ использования экструдированного полимерного пенопласта по п.11, включающий стадию размещения полимерного пенопласта между двумя участками, где один из двух участков испытывает температуру, отличающуюся от температуры другого участка, для того, чтобы полимерный пенопласт мог служить в качестве теплоизолятора между двумя участками.